(57)【要約】【課題】廃棄処分をする際に公害を発生せず、容易に製造することができ、且つ圧力損失について改良され、製造コストも低くすることができるフィルタエレメント及びその製造方法を提供する。【解決手段】合成樹脂粉末、不職布又はフェルトから加熱・焼結する連通多孔性成形体からなるフィルタエレメント母体の表面の空隙孔に、平均分子量３００万〜１１００万、嵩比重０．１５〜０．２９であり、一次粒子の集合体であり、一次粒子の連結している部分に１〜５μｍの空隙を有している形状の超高分子量ポリエチレン微粉末を充填してなることを特徴とするフィルタエレメント及びその製造方法。【選択図】  図１
2004202326.tif 000002
【特許請求の範囲】
【請求項１】
固体粒子を含有する流体から固体粒子を分離するフィルタエレメントにおいて、合成樹脂粉末、不織布またはフェルトから加熱・焼結する連通多孔性成形体からなる前記フィルタエレメント母体の表面の空隙孔に、平均分子量３００万〜１１００万、嵩比重０．１５〜０．２９であり、一次粒子の集合体であり該一次粒子の連結している部分に１〜５μｍの空隙を有している形状の超高分子量ポリエチレン微粉末を充填してなることを特徴とするフィルタエレメント。
【請求項２】
前記超高分子量ポリエチレン微粉末の平均粒子径が３〜１５０μｍであることを特徴とする請求項１記載のフィルタエレメント。
【請求項３】
前記超高分子量ポリエチレン微粉末の粒子に酸化防止剤を含浸し耐熱性を付加させたことを特徴とする請求項１記載の耐熱性フィルタエレメント。
【請求項４】
固体粒子を含有する流体から固体粒子を分離するフィルタエレメントの製造方法において、合成樹脂粉末、不織布またはフェルトから加熱・焼結する連通多孔性成形体からなる前記フィルタエレメントの母体の表面の空隙孔に、平均分子量３００万〜１１００万、嵩比重０．１５〜０．２９であり、一次粒子の集合体であり該一次粒子の連結している部分に１〜５μｍの空隙を有している形状の超高分子量ポリエチレン微粉末を、少なくとも水分散性の結合剤と共に水中に分散させた水懸濁液から塗布・充填することを特徴とするフィルタエレメントの製造方法。
【発明の詳細な説明】
【０００１】
【発明の属する技術分野】
本発明は、流体中の固体粒子を分離捕集したり、流体中から固体粒子を除去する際に使用するフィルタエレメント及びその製造方法に関する。
【０００２】
【従来の技術】
空調装置からの微細な塵を含む空気や燃焼機関からの微細な固体粒子を含む排気ガスより微細な固体粒子を除去して清浄化された空気のみを外部に排出するフィルタエレメント及びオイル、廃水等の微細な固体粒子を含む液体から微細な固体粒子を除去して清浄化された液体のみを外部に排出するフィルタエレメントとして、例えば、特許文献１（特開昭６１−５０２３８１号公報）には、ガス状又は液状の媒体から固体粒子を分離するためのフィルタエレメントが開示されている。
【０００３】
前記フィルタエレメントは、中分子量ポリエチレンと巨大分子量ポリエチレンとの混合物からなる粒状ポリエチレンを金型中に充填し、加熱して粒状ポリエチレンを相互に焼結して堅牢なフィルタ母体に成形し、該フィルタ母体が有するやや大きい空隙孔をポリテトラフルオロエチレン（ＰＴＦＥ）の微粉末からなる充填材を用いて部分熱処理などの方法で充填することにより、バグフィルタの如き塵埃の付着によるろ過層の形成に依存することなく、最初から微細な一次ろ過層を形成し、被ろ過媒体中の微細な固体粒子を除去可能にしたものである。しかも、ポリテトラフルオロエチレンは撥水性、撥油性を有するため、このフィルタは、逆洗により付着した塵埃（微細な固体粒子の凝集体など）を除去し、ろ過能力を回復することができる。
【０００４】
しかしながら、上記の如く中分子量ポリエチレンと巨大分子量ポリエチレンとの混合物からなる粒状ポリエチレンを加熱・焼結してフィルタ母体に成形し、該フィルタ母体が有する空隙孔をポリテトラフルオロエチレンの微粉末からなる充填材を用いて充填し、微細なろ過層を形成させた構成のフィルタエレメントは、時間の経過に伴ってフィルタ母体が熱劣化あるいは逆洗による振動疲労劣化のため、使用不能になる。前記ポリテトラフルオロエチレンの微粉末を充填したフィルタエレメントは、目詰まりして使用できなくなった時、これを焼却処分しようとすると、母体表面に充填されたポリテトラフルオロエチレン粉末が、高熱に晒されて４フッ化エチレン、６フッ化プロピレン、パーフルオロシクロブタン等の有害な低分子量の有機フッ化ガスに分解し、環境に悪影響を与えるため、焼却処分をすることができない。そのため地中に埋設するより手段がなく、これは、公害の種を地中に移したに過ぎない。更に、ポリテトラフルオロエチレンは比重が２．２と重い上に、著しく非親水性であるため、その微粉末を懸濁させた分散液は不安定で、フィルタ母体の空隙孔をポリテトラフルオロエチレンの微粉末を用いて充填するに際し、ポリテトラフルオロエチレンの微粉末を分散させた塗布液の媒体が水のみの水懸濁液とすることは困難でエチルアルコールの添加などが必要であり、また刷毛による塗布、あるいは吹き付け塗布の工程中、被覆むらが起きないよう分散液を常時攪拌しながら塗布する必要がある。
また、充填材としてポリテトラフルオロエチレンの微粉末を使用したフィルタエレメントは、圧力損失（圧損とも称する）、製造コストについて更なる改良が求められている。
【０００５】
【特許文献１】
特開昭６１−５０２３８１号公報
【０００６】
【発明が解決しようとする課題】
本発明は、廃棄処分をする際に公害が発生せず、フィルター母体の空隙孔を充填する為の塗布液を容易に調製し得ることによって容易に製造することができ、且つ圧力損失、製造コストについて改良されたフィルターエレメント及びその製造方法を提供することを目的とする。
【０００７】
【課題を解決するための手段】
本発明者等は、鋭意検討の結果、以下の構成を採用することにより、前記従来技術の欠点を克服し得ることを見出し、本発明を成すに至った。
即ち、本発明は、以下の通りである。
（１）  固体粒子を含有する流体から固体粒子を分離するフィルタエレメントにおいて、合成樹脂粉末、不織布またはフェルトから加熱・焼結する連通多孔性成形体からなる前記フィルタエレメント母体の表面の空隙孔に、平均分子量３００万〜１１００万、嵩比重０．１５〜０．２９であり、一次粒子の集合体であり該一次粒子の連結している部分に１〜５μｍの空隙を有している形状の超高分子量ポリエチレン微粉末を充填してなることを特徴とするフィルタエレメント。
【０００８】
（２）  前記超高分子量ポリエチレン微粉末の平均粒子径が３〜１５０μｍであることを特徴とする（１）記載のフィルタエレメント。
【０００９】
（３）  前記超高分子量ポリエチレン微粉末の粒子に酸化防止剤を含浸し耐熱性を付加させたことを特徴とする（１）記載の耐熱性フィルタエレメント。
【００１０】
（４）  固体粒子を含有する流体から固体粒子を分離するフィルタエレメントの製造方法において、合成樹脂粉末、不織布またはフェルトから加熱・焼結する連通多孔性成形体からなる前記フィルタエレメントの母体の表面の空隙孔に、平均分子量３００万〜１１００万、嵩比重０．１５〜０．２９であり、一次粒子の集合体であり該一次粒子の連結している部分に１〜５μｍの空隙を有している形状の超高分子量ポリエチレン微粉末を、少なくとも水分散性の結合剤と共に水中に分散させた水懸濁液から塗布・充填することを特徴とするフィルタエレメントの製造方法。
【００１１】
本発明のフィルタエレメントは、焼却処分をしても４フッ化エチレン、６フッ化プロピレン、パーフルオロシクロブタンなどの有害ガスが発生しない。
本発明のフィルタエレメントは、超高分子量ポリエチレン微粉末を使用することにより、安定な塗布液を容易に調製することできる。
本発明のフィルタエレメントは、超高分子量ポリエチレン微粉末を使用することにより、塗布液にアルコール等を使わなくても良いので製造工程が容易になる。
【００１２】
ポリテトラフルオロエチレンのコーティングでは、塗布の方法によってその膜厚が厚くなったり、薄くなったりしてバラツキが大きい。厚くなると、フィルタエレメントの初期の圧損が高くなり良くない。即ち、設置運転時に過剰なエネルギーが必要になるし、逆洗の為のパルスエアによりフィルタエレメントの破損につながる。薄くなると、粉漏れや、表面濾過でなく内部濾過になり、運転開始後圧損が上がり続ける等の現象が起こり、製品寿命が短くなる。これに対し、本発明で用いる一次粒子の集合体であり、該一次粒子の連続している部分に１〜５μｍの空隙を有している形状の超高分子量ポリエチレン微粉末では、適度に空隙を有していることより圧損を低く抑えることができ、粉漏れの発生しないコーティングができる。塗布方法によるバラツキも小さくできる。超微粉を捕集する際、ポリテトラフルオロエチレンコーティングの場合は２回塗りすることもあり、捕集性能は良くなるが初期値が高圧損となり過剰な運転エネルギーが必要になる。この様なときも上記超高分子量ポリエチレン微粉末の場合は、高捕集性能を維持しながら圧損を低くでき、低い運転エネルギーで操業できる。
【００１３】
超高分子量ポリエチレン微粉末は、ポリテトラフルオロエチレンよりｋｇ当たりの単価が半額以下で、安価であり、コストダウンができる。
前記超高分子量ポリエチレン微粉末を使用することにより、製造工程で使用した後の残りの塗布液の廃棄処理が埋め立て処分でなく、焼却処分ができ、場合によってはサーマルリサイクルの原料になり環境に配慮することができる。処分費も安くできる。
【００１４】
【発明の実施の形態】
以下、本発明に係るフィルタエレメント及びその製造方法の実施の形態を、適宜図面を参照して詳細に説明する。
本発明において、例えば金型に充填し、加熱・焼結して、フィルタエレメントの母体である連通多孔性成形体を構成するために使用する合成樹脂粉末の素材としては、ポリエチレン、ポリプロピレン、エチレンとプロピレンの共重合物、ポリスチレンおよびポリカーボネートなどのハロゲンを含まない熱可塑性樹脂が挙げられる。また、不織布またはフェルトから加熱成形して、フィルタエレメントの母体である連通多孔性成形体を構成するために使用する合成樹脂製繊維の素材としては、ポリプロピレン、ポリエステルなどのやはりハロゲンを含まない合成樹脂が挙げられる。
【００１５】
また、これら合成樹脂によって成形される前記連通多孔性成形体の空隙孔の大きさは、その後工程で該連通多孔性成形体（フィルタエレメント母体）の空隙孔に充填する微粉末の平均粒子径の範囲が、完成したフィルタエレメントがろ別するべき微粒子固体のサイズから、３〜５０μｍの範囲にあるものが好ましいとされので、５〜５００μｍの範囲であることが望ましい。
【００１６】
連通多孔性成形体は、酸化防止剤を、連通多孔性成形体１００質量部に対して、０．１〜３質量部、好ましくは０．５〜１質量部含有することが好ましい。
酸化防止剤を上記の範囲含むことにより、本発明のフィルタエレメント母体を構成する連通多孔質成形体の耐熱性が向上し、例えば成形体の合成樹脂素材がポリエチレンの場合、７０℃〜１３０℃、特には９０℃〜１１０℃程度の高温環境下にあっても連続使用可能となる。酸化防止剤の含有量が少なすぎると耐熱性の向上が不十分であり、多すぎるとコスト高となる。
【００１７】
酸化防止剤としては、フェノール系酸化防止剤、芳香族アミン系酸化防止剤、イオウ系酸化防止剤、及びリン系酸化防止剤等を挙げることができる。これらは、１種を単独であるいは２種以上を組み合わせて用いることができる。
上記酸化防止剤の具体例としては、例えば、フェノール系酸化防止剤としてはヒンダードフェノール、高分子量ヒンダードフェノール、高分子多環ヒンダードフェノール、モノエステル型高分子量ヒンダードフェノール、テトラエステル型高分子量ヒンダードフェノール、ジエステル型高分子量ヒンダードフェノール等が挙げられ、芳香族アミン系酸化防止剤としてはアラルキル化ジフェニルアミン類、フェニレンジアミン系、ジハイドロキノリン系等が挙げられる。また、イオウ系酸化防止剤としてはテトラエステル型高分子量過酸化物分解剤、チオエーテル型過酸化物分解剤等が挙げられ、リン系酸化防止剤としてはホスファイト、トリス（モノ、ジノニルフェニル）ホスファイト、ＴＮＰ（トリスノニルフェニルホスファイト）、アルキルアリルホスファイト、トリアリキルフォスファイト、アリルホスファイト等が挙げられる。
上記の酸化防止剤の中でも、フェノール系の高分子量ヒンダードフェノールが特に好ましい。
【００１８】
なお、フェノール系酸化防止剤は、特に熱酸化劣化によって合成樹脂が脆化する主要因子となるラジカル型分解劣化を阻止する効果があり、芳香族アミン系酸化防止剤は酸素吸収誘導期間が長く耐酸化性に優れ、イオウ系酸化防止剤は、不活性な化合物に分解して合成樹脂の脆化着色を阻止し、特にフェノール系酸化防止剤と併用した場合に、その相乗効果により酸化防止効果が大幅に向上する。リン系酸化防止剤は、酸化劣化防止効果をはじめ、着色防止、加工安定性の向上、樹脂中の触媒残渣の不活性化等の効果があり、例えばフェノール系酸化防止剤の着色の問題、あるいはイオウ系酸化防止剤の悪臭の問題がある場合に、これらのホスファイトを代用することで容易に対処ができる。
【００１９】
連通多孔性成形体の空隙孔に充填する超高分子量ポリエチレン微粉末は、平均分子量３００万〜１１００万、嵩比重０．１５〜０．２９であり、一次粒子の集合体であり、該一次粒子の連結している部分に１〜５μｍの空隙を有している形状のものである。超高分子量ポリエチレン微粉末は、平均粒子径が３〜１５０μｍであることが好ましい。このような超高分子量ポリエチレン微粉末としては、例えば、図５の電子顕微鏡写真に示すような葡萄房状若しくはカリフラワー状のものを挙げることができる。
【００２０】
この超高分子量ポリエチレン微粉末の一次粒径は、３〜１０μｍの範囲である。
この超高分子量ポリエチレン微粉末の作成方法としては、特に限定されないが、チーグラー法重合技術等が好ましい。
また、この超高分子量ポリエチレン微粉末は、上記酸化防止剤を含浸させることによって耐熱性を付加させることが好ましい。
【００２１】
次に、本発明のフィルタエレメントの製造方法を説明する。
先ず、合成樹脂粉末、不織布またはフェルトを加熱・焼結することによって連通多孔性成形体を成形する。
合成樹脂粉末を加熱・焼結することによって連通多孔性成形体を成形する方法としては、例えば、合成樹脂粉末を金型に充填し、該金型を加熱して合成樹脂粉末同士が粉末表面で部分的に融着し、一体化した構造の連通多孔性成形体を形成する方法を挙げることができる。金型は、例えば耐熱アルミ合金製の金型であり、内面を連通多孔性成形体の形状に合わせたものである。また、このときの充填作業は通常、振動と共に行うが、この振動の振幅及び振動数は特に限定されない。
【００２２】
合成樹脂粉末を充填した金型の加熱は、例えば加熱炉中で行われ、合成樹脂粉末を主として構成する合成樹脂の融点以上、好ましくは融点よりも５０℃以上であって、しかも加熱している間、実質上合成樹脂粉末が流動せずその形状が保持される温度範囲に加熱される。このような温度範囲は、合成樹脂の種類によって異なる。特にポリエチレンは、分子量によって変わり、高分子量である程、即ち粘度数が大となる程より高温度に加熱しても流動化が生じ難く合成樹脂粉末はその形状を保ち得る。
【００２３】
しかし、加熱温度は、好ましくは２５０℃以下、より好ましくは２４０℃以下に留めるようにする。２５０℃を超えての加熱は合成樹脂粉末の酸化劣化が著しく連通多孔性成形体が形成され難くなる。
加熱時間は、合成樹脂粉末の粘度数や加熱温度に依存し、良好な連通多孔性成形体が形成されるように適宜設定される。通常１〜６時間、好ましくは１．５〜３時間、加熱処理が行われる。
【００２４】
所定時間加熱後、金型ごと加熱炉から取り出し、十分冷却した後、金型から成形体を取り出す。このようにして、十分な強度と適度の多孔性を有し、合成樹脂粉末がその粉末表面で部分的に融着することで一体化した連通多孔質成形体が得られる。また、成形されたフィルタエレメント母体は柔軟性を有し、外力に強い。
【００２５】
連通多孔性成形体を成形する際に、合成樹脂粉末に酸化防止剤を含有させることによって連通多孔性成形体に酸化防止剤を含有させることができる。
合成樹脂粉末に酸化防止剤を含有させるには、先ず、合成樹脂粉末に所定量の粉末状酸化防止剤を分散させる工程が行われる。この工程は、タンブラーミキサー、ヘンシェルミキサー、プロシェアミキサー、レディーゲミキサー等の樹脂と添加剤をドライブレンドするときに使用される通常の混合機が用いて行われる。この工程で合成樹脂粉末に酸化防止剤が分散した混合物が得られる。このとき、酸化防止剤は、テトラハイドロフラン、メチルエチレンケトン、メチルイソブチルケトン、アセトン等の軽沸点有機溶媒に溶解して樹脂粒子に混合してもよい。混合後、溶媒は除去される。
【００２６】
次いで、合成樹脂粉末に分散した酸化防止剤を合成樹脂粉末に浸透させる工程が行われる。この工程では、酸化防止剤が液化する融点以上であって合成樹脂粉末が実質上その形状を保持し得る温度範囲内に、好ましくは酸化防止剤の融点以上合成樹脂粉末の融点以下に加熱し、その温度下で好ましくは１５〜１２０分間、より好ましくは３０〜１２０分間保持して、酸化防止剤を合成樹脂粉末に浸透させる。酸化防止剤を合成樹脂粉末に浸透させる為の加熱は、例えば、合成樹脂粉末を金型に充填する前に加熱炉により行ってもよいし、或いは合成樹脂粉末を金型に充填して加熱炉で行ってもよい。
【００２７】
次に、上記で形成された連通多孔性成形体の表面に超高分子量ポリエチレン微粉末のコーティング層を形成する工程、即ち表面処理工程を行う。
上記で得られた連通多孔性成形体はそのままでもフィルタエレメントとして使用することは可能であるが、図１に本発明に係るフィルタエレメントの表面を模式的に示すように、連通多孔性成形体は骨格をなす合成樹脂粉末Ａの結合体であり、連通多孔性成形体の内部には、５０〜５００μｍの比較的大きな空隙Ｂが多数存在するため、フィルタとして使用した場合に微細な粉塵Ｃが目抜けしてしまう。これを防止するため、連通多孔性成形体の表面に微細な粒子層、即ち１〜５μｍの空隙を有する超高分子量ポリエチレン微粉末のコーティング層Ｄを形成する。これにより、濾過効率を向上させることができる。
【００２８】
超高分子量ポリエチレン微粉末のコーティング層を形成する方法としては、例えば、超高分子量ポリエチレン微粉末に結合剤としてポリ酢酸ビニル等の合成樹脂及び水を混合した懸濁液を連通多孔性成形体の表面に噴霧・塗布し、加熱する方法を挙げることができる。上記懸濁液を噴霧・塗布した後に結合剤により超高分子量ポリエチレン微粉末を連通多孔性成形体の表面に固着させる為の加熱温度は、４０〜６０℃とすることが好ましく、加熱時間は、９０〜１５０分間とすることが好ましい。
超高分子量ポリエチレン微粉末に酸化防止剤を含有させることによってフィルタエレメントの耐熱性を向上させることができる。超高分子量ポリエチレン微粉末に酸化防止剤を含有させる方法としては、例えば、上記合成樹脂粉末に酸化防止剤を含有させる方法と同様の方法を挙げることができる。
【００２９】
以上の工程で製造された本発明のフィルタエレメントは、図６の電子顕微鏡写真に示すような表面を有し、且つ図７の電子顕微鏡写真に示すような表面部の断面構造を有し、超高分子量ポリエチレン微粉末による１〜５μｍの空隙が形成されている。
これに対して、充填材としてポリテトラフルオロエチレン微粉末を使用したフィルタエレメントは、図８の電子顕微鏡写真に示すような表面を有し、且つ図９の電子顕微鏡写真に示すような表面部の断面構造を有し、表面に形成される空隙が小さい。
本発明のフィルタエレメントは、上記のような表面構造を有することによって圧力損失が少なく、初期目抜けが少ない。
【００３０】
本発明のフィルタエレメント２４を組み込んだ集塵機の概略構成の一例を図２に示す。この集塵機１０は、密閉されたケーシング１２を有し、その内部は区画壁である上部天板１４によって下部の集塵室１６と、上部の清浄空気室１８とに分けられ、ケーシング１２の中腹に下部の集塵室１６に連通する含塵空気の供給口２０が設けられ、また、ケーシング１２の上部に清浄空気室１８に連通する清浄空気の排出口２２が設けられている。さらに、上部天板１４の下面には、中空扁平状のフィルタエレメント２４が所定の間隔で取り付けられており、ケーシング１２の下部には、除塵された粉塵を排出するホッパー２６と、その粉塵の取り出し口２８が設けられている。
【００３１】
フィルタエレメント２４は、図３にその外観の概略を示すように、上端部に大径部３２が形成され、大径部３２はフレーム３４を収容するように膨らんだ形状に形成されている。大径部３２内に収容されたフレーム３４の両端部は、締付ボルト３６を介して大径部３２と一体的に上部天板１４に取り付けられている。なお、上部天板１４とフレーム３４との間にはパッキン３８が介装されている。
そして、図４に図３のフィルタエレメント２４のＰ−Ｐ断面を斜視図で示したように、フィルタエレメント２４内部は、上端部が開口した中空の室２４ａが複数形成されており、エレメントの粉塵付着表面は、波形形状或いは蛇腹形状となって付着面積を増大させている。
【００３２】
供給口２０からケーシング１２の集塵室１６内に供給された含塵空気は、中空形状のフィルタエレメント２４の濾過体を通過して内側に流れ込む。このとき粉塵は、フィルタエレメント２４の表面に付着・堆積して捕集され、フィルタエレメント２４の内側に流れ込んだ清浄空気は、フレーム３４の通路を経てケーシング１２の上部の清浄空気室１８に入り、その排出口２２から所定の場所に導かれる。
【００３３】
フィルタエレメント２４の表面に粉塵が付着・堆積すると、空気通路が閉塞されて圧力損失が増加するため、フィルタエレメント２４をそれぞれ一定の時間間隔をおいて順次逆洗し、フィルタエレメント２４の表面に付着・堆積した粉塵を除去する。即ち、タイマー制御等により一定の間隔をおいて図示しない逆洗バルブを順次開閉して、それぞれの対応する噴射管から逆洗のためのパルスエアを噴射する。これにより、パルスエアがそれぞれのフィルタエレメント２４の内側から外側に向かって逆流し、フィルタエレメント２４表面に付着・堆積した粉塵が飛散することなく、堆積したままの状態で払い落とされる。これにより払い落とされた粉塵は、ホッパー２６を通じて取り出し口２８から回収される。
【００３４】
本発明のフィルタエレメント２４は、例えば円筒形、箱形、或いは表面積を多くするためにその断面が波形の箱形形状に形成することができる。
【００３５】
【実施例】
以下、本発明を実施例に基づき具体的に説明する。但し、本発明は以下の実施例に限定されるものではない。
【００３６】
〔実施例１〕
密度０．９５ｇ／ミリリットル、溶融指数０．１ｇ／１０分の高密度ポリエチレン樹脂の平均粒子径が３００μｍの粉末を金型に充填し、２３０℃で２時間加熱し、焼結することにより、厚さ６２ｍｍ、幅５００ｍｍ、高さ５００ｍｍの図３に示す連通多孔性成形体を成形した。このフィルタエレメント母体の表面の空隙孔の大きさは、レーザ顕微鏡で測定して結果平均孔径は８５μｍであった。
【００３７】
このフィルタエレメント母体の表面に、平均分子量４５０万、素材の密度０．９３ｇ／ミリリットル、平均粒子径３０μｍ、嵩比重０．２５以下、一次粒子の集合体であり、一次粒子の連結している部分に１〜５μｍの空隙を有している形状の超高分子量ポリエチレン微粉末２０．６重量部、ポリ酢酸ビニル４．５重量部、イオン交換水７４．９重量部の成分をホモミキサーにて５，０００ｒｐｍで１０分間攪拌することによって得た塗布液を刷毛により塗布した。次に、５０℃の電気炉中に、２時間保持しポリ酢酸ビニルの接着作用を発現させ、超高分子量ポリエチレン微粉末をフィルターエレメント母体表面の空隙孔に充填・固着し、本発明のフィルターエレメントを完成した。
【００３８】
〔比較例１〕
フィルターエレメント母体表面の空隙孔に充填・固着させるものとして前記の超高分子量ポリエチレン微粉末に代えて、平均粒子径３．６μｍ、嵩比重０．２８ｇ／ｍｌのポリテトラフルオロエチレン粉末を用いた以外は、実施例１と同様の製法で比較例のフィルターエレメントを完成した。
【００３９】
本発明のフィルタエレメント及び比較例のフィルタエレメントについて、「ＪＩＳ  Ｌ  １０９６：１９９９  （繊維）  名称「一般織物試験方法」  ８．２７  通気性  ８．２７．１  Ａ法（フラジール形法）」により、通気性を試験したところ、下記表１の通りであり、本発明のフィルタエレメントは、通気性に優れていることが明らかである。
【００４０】
【表１】
2004202326.tif 000003
【００４１】
本発明のフィルタエレメント及び比較例のフィルタエレメントについて、圧損試験（濾過速度  １ｍ／ｍｉｎ、逆洗用パルスエア  ０．４９ＭＰａ  １２０ｓｅｃ毎、含塵濃度  ５ｇ／ｍ3（タンカル  Ｄ５０＝１０．４μｍ））を行ったところ、図１０に示す通りとなった。
本発明のフィルタエレメント及び比較例のフィルタエレメントについて、上記条件で初期目抜け含塵濃度試験を行ったところ、図１１に示す通りとなった。
図１０及び図１１の結果より、本発明のフィルタエレメントは、圧損が上昇し続けることなく低い値で安定し、初期目抜けは比較例のフィルタエレメントと大差なく、捕集性能の高いことが明らかである。
【００４２】
【発明の効果】
本発明により、廃棄処分をする際に公害が発生せず、フィルター母体の空隙孔を充填する為の塗布液を容易に調製し得ることによって容易に製造することができ、且つ圧力損失について改良され、製造コストもダウンしたフィルターエレメントを提供することができる。
【図面の簡単な説明】
【図１】本発明のフィルタエレメントの表面を模式的に示す図である。
【図２】本発明のフィルタエレメントを組み込んだ集塵機の概略構成を示す図である。
【図３】本発明のフィルタエレメントの外観の概略を示す図である。
【図４】図３に示すフィルタエレメントのＰ−Ｐ断面の斜視図である。
【図５】本発明に於ける超高分子量ポリエチレン微粉末の形状を示す電子顕微鏡写真である。
【図６】本発明のフィルタエレメントの表面を示す電子顕微鏡写真である。
【図７】本発明のフィルタエレメントの表面部の断面構造を示す電子顕微鏡写真である。
【図８】充填材としてポリテトラフルオロエチレン微粉末を使用したフィルタエレメントの表面を示す電子顕微鏡写真である。
【図９】充填材としてポリテトラフルオロエチレン微粉末を使用したフィルタエレメントの表面部の断面構造を示す電子顕微鏡写真である。
【図１０】本発明のフィルタエレメント及び比較例のフィルタエレメントについての圧損試験の結果を示すグラフである。
【図１１】本発明のフィルタエレメント及び比較例のフィルタエレメントについての初期目抜け含塵濃度試験の結果を示すグラフである。
【符号の説明】
Ａ    合成樹脂粉末
Ｂ    空隙
Ｃ    粉塵
Ｄ    超高分子量ポリエチレン微粉末（コーティング層）
１０  集塵機
１２  ケーシング
２４  フィルタエレメント
【図１】
2004202326.tif 000004
【図２】
2004202326.tif 000005
【図３】
2004202326.tif 000006
【図４】
2004202326.tif 000007
【図５】
2004202326.tif 000008
【図６】
2004202326.tif 000009
【図７】
2004202326.tif 000010
【図８】
2004202326.tif 000011
【図９】
2004202326.tif 000012
【図１０】
2004202326.tif 000013
【図１１】
2004202326.tif 000014